КАТАЛИЗАТОР И СПОСОБ ПОЛУЧЕНИЯ ОБОГАЩЕННОЙ ПО ВОДОРОДУ ГАЗОВОЙ СМЕСИ ИЗ ДИМЕТОКСИМЕТАНА

1. Катализатор для получения обогащенной по водороду газовой смеси взаимодействием диметоксиметана ДММ и паров воды, представляющий собой бифункциональный катализатор, содержащий на поверхности центры гидратации диметоксиметана ДММ и паровой конверсии метанола/формальдегида, отличающийся тем, что в качестве активного компонента паровой конверсии метанола используется медьсодержащие системы, нанесенные на оксид алюминия - активный компонент гидратации диметоксиметана ДММ.
2
3
2. Катализатор по п.1, отличающийся тем, что в состав катализатора паровой конверсии диметоксиметана входит оксид меди в количестве до 20 мас.%, остальное оксид алюминия AlO.
2
3
3. Катализатор по п.1, отличающийся тем, что в состав катализатора паровой конверсии диметоксиметана входят медно-цериевые оксиды в количестве до 30 мас.%, остальное оксид алюминия AlO.
2
3
4. Катализатор по п.1, отличающийся тем, что в состав катализатора паровой конверсии диметоксиметана входят медно-цинковые оксиды в количестве до 30 мас.%, остальное оксид алюминия AlO.
5. Катализатор по п.3, отличающийся тем, что медно-цериевые оксиды, активные в паровой конверсии метанола, применяют с весовым соотношением Cu:Се=1:1-4:1.
6. Катализатор по п.4, отличающийся тем, что медно-цинковые оксиды, активные в паровой конверсии метанола, применяют с весовым соотношением Cu:Zn=1:1-4:1.
7. Способ получения обогащенной по водороду газовой смеси взаимодействием диметоксиметана ДММ и паров воды в присутствии бифункционального катализатора, содержащего на поверхности центры гидратации диметоксиметана ДММ и паровой конверсии метанола/формальдегида, отличающийся тем, что используют катализатор по любому из пп.1-7.
2
8. Способ по п.7, отличающийся тем, что реакцию осуществляют при температуре 200-400°C, атмосферном давлении и мольном отношении НО/ДММ=2-10.